(57)【要約】酸化反応に有用な触媒が開示されている。この触媒は、チタンゼオライト、遷移金属およびポリマーを含み、チタンゼオライトまたは遷移金属のうちの少なくとも一方がポリマーの薄膜中にカプセル化されている。この触媒は、調製および使用が容易であり、回収および再使用が容易であり、また、プロピレンのエポキシ化を含めた、さまざまな重要な酸化方法において良好な変換をもたらす。本発明は、水素、酸素、および触媒の存在下に有機化合物を酸化することを含み、遷移金属がその場で過酸化水素の形成を触媒する方法を包含する。【特許請求の範囲】
【請求項１】
チタンゼオライト、遷移金属およびポリマーを含み、チタンゼオライトまたは遷移金属のうちの少なくとも一方がポリマー中にカプセル化されている触媒。
【請求項２】
チタンゼオライトがＴＳ−１である請求項１に記載の触媒。
【請求項３】
遷移金属がＰｄ、Ｐｔ、Ｒｕ、Ｒｈ、Ｒｅ、Ａｕおよびこれらの混合物からなる群から選択される請求項１に記載の触媒。
【請求項４】
遷移金属がＰｄである請求項１に記載の触媒。
【請求項５】
ポリマーがポリスチレン、ポリオレフィン、ポリウレア、ポリアクリル酸、ポリウレタン、ポリエステル、ポリアミド、フッ素化ポリマー、多糖類、ポリペプチド、ポリヌクレオチドおよびこれらの混合物からなる群から選択される請求項１に記載の触媒。
【請求項６】
ポリマーがポリスチレンである請求項５に記載の触媒。
【請求項７】
ポリマーがリン−官能基化ポリスチレンである請求項１に記載の触媒。
【請求項８】
ポリマーでカプセル化されているＰｄ／ＴＳ−１を含む請求項１に記載の触媒。
【請求項９】
ＴＳ−１と、ポリマーでカプセル化されているＰｄとの混合物を含む請求項１に記載の触媒。
【請求項１０】
ポリマーでカプセル化されているＴＳ−１と、担持されているＰｄまたは担持されているＰｄ錯体との混合物を含む請求項１に記載の触媒。
【請求項１１】
水素、酸素、および請求項１に記載の触媒の存在下に有機化合物を酸化することを含む方法。
【請求項１２】
有機化合物がプロピレンであり、酸化生成物が酸化プロピレンである請求項１１に記載の方法。
【請求項１３】
遷移金属がＰｄであり、チタンゼオライトがＴＳ−１である請求項１１に記載の方法。
【請求項１４】
ポリマーがポリスチレン、ポリオレフィン、ポリウレア、ポリアクリル酸、ポリウレタン、ポリエステル、ポリアミド、フッ素化ポリマー、多糖類、ポリペプチド、ポリヌクレオチド、およびこれらの混合物からなる群から選択される請求項１１に記載の方法。
【請求項１５】
触媒がポリマーでカプセル化されているＰｄ／ＴＳ−１である請求項１１に記載の方法。
【請求項１６】
触媒がＴＳ−１と、ポリマーでカプセル化されているＰｄとの混合物を含む請求項１１に記載の方法。
【請求項１７】
触媒がポリマーでカプセル化されているＴＳ−１と、担持されているＰｄまたは担持されているＰｄ錯体との混合物を含む請求項１１に記載の方法。
【請求項１８】
水、アルコール、二酸化炭素、およびこれらの混合物からなる群から選択される溶媒の存在下に実施する請求項１１に記載の方法。
【請求項１９】
有機化合物がアレーンであり、酸化生成物がフェノールである請求項１１に記載の方法。
【請求項２０】
有機化合物がフェノールであり、酸化生成物がカテコールである請求項１１に記載の方法。
【請求項２１】
有機化合物がケトンであり、酸化生成物がエステルまたはラクトンである請求項１１に記載の方法。
【請求項２２】
有機化合物がアルデヒドまたはケトンであり、前記の方法がアンモニアまたはアミンの存在下に実施し、酸化生成物がオキシムである請求項１１に記載の方法。
【請求項２３】
有機化合物がアルカンであり、酸化生成物がアルコール、ケトン、またはこれらの混合物である請求項１１に記載の方法。
【請求項２４】
有機化合物がチオエーテルであり、酸化生成物がスルホン、スルホキシド、またはこれらの混合物である請求項１１に記載の方法。
【発明の詳細な説明】
【技術分野】
【０００１】
本発明は、チタンゼオライトによって触媒され、過酸化水素がその場で生成される酸化方法に関するものである。
【背景技術】
【０００２】
チタンゼオライト、すなわちケイ酸塩の骨格中にチタン原子を組み入れた合成モレキュラーシーブは、さまざまな貴重な有機酸化反応を触媒する。アレーンの水酸化、アルカンの酸化、オレフィンのエポキシ化、チオエーテルの酸化、バイヤービリガー酸化反応、およびその他の重要な変換のための、チタンゼオライト、特にＴＳ−１の多用途性はよく知られている。概説については、ピー・クマールらＳｙｎｌｅｔｔ．（１９９５）２８９頁を参照されたい。酸化の化学にとってその価値が明白であるにもかかわらず、チタンゼオライトが、酸化反応の触媒としての使用の前にポリマー中にカプセル化されたことはなかった。
【０００３】
多くのチタンゼオライトの触媒による酸化にとって、過酸化水素は選り抜きの酸化剤である。活性酸素含有量が高く、唯一の副産物が水であるゆえに、使用しやすい過酸化水素は「清潔な化学工業」に寄与する潜在的可能性がある（Ｐｕｒｅ  Ａｐｐｌ．Ｃｈｅｍ．７２（２０００）１２８９頁を参照）。しかし、主要な障害はコストである。過酸化水素は比較的高価であるので、科学者らは、通常パラジウムなどの白金族の遷移金属の存在下に、それを分子状の水素と酸素から「その場で（ｉｎ  ｓａｔｕ）」発生させる方法を研究し続けている。その場で生成する過酸化水素は、チタンゼオライトと一緒にプロピレンのエポキシ化ならびにアルカンのアルコールおよびケトンへの酸化（Ｓｃｉ．Ｔｅｃｈ．Ｃａｔａｌ．（１９９４）３１頁）を参照）、ならびにベンゼンのヒドロキシル化（Ｊ．Ｃｈｅｍ．Ｓｏｃ．，Ｃｈｅｍ．Ｃｏｍｍｕｎ．（１９９２）１４４６頁）のために使用されている。おそらく、それは過酸化水素を利用するさまざまな酸化方法に適用できる。チタンゼオライトおよびその場で生成する過酸化水素によるプロピレンのエポキシ化のさらなる例については、米国特許第５，９７３，１７１号、第６，００５，１２３号、第６，０６３，９４２号、第６，３１０，２２４号および第６，４９８，２５９号を参照されたい。
【０００４】
最近、小林修教授は「マイクロカプセル化」と呼ばれる技法に基づく新しい種類の触媒を概説した。（Ｃｈｅｍ．Ｃｏｍｍｕｎ．（２００３）４４９頁およびその引用文献；Ａｎｇｅｗ．Ｃｈｅｍ．，Ｉｎｔ．Ｅｄ．４０巻（２００１）３４６９頁；Ｊ．Ａｍ．Ｃｈｅｍ．Ｓｏｃ．１２０巻（１９９８）２９８５頁を参照）。ポリマーによるカプセル化は、薬物の味をマスクし、薬物に保存安定性を与え、薬物による胃の炎症を抑え、薬物を標的に送達し、または薬物の放出を制御するために長年製薬業界おいて使用されているが、触媒に対してのこの技法の利点は、最近認識されつつある。小林は、金属をポリスチレン薄膜の中に包むと、高効率の触媒を作製することができることを実証した。マイクロカプセル化した遷移金属触媒とそれを製造する方法は、前に引用したＣｈｅｍ．Ｃｏｍｍｕｎ．の論文に記載されている。このような方法は、エーテル化、オレフィンのジヒドロキシル化、アリル系置換、鈴木カップリング、および他の有機的な変換に使用されている。
【０００５】
要するに、マイクロカプセル化した遷移金属の価値は、少なくとも１種の酸化反応（オレフィンのジヒドロキシル化）を含めて、多くの有機反応について実証されている。しかし、チタンゼオライトおよび遷移金属の組合せで、これらのうちの少なくとも一方がポリマーの中にカプセル化されているものを触媒として使用する酸化反応は、まだ探究されていない。
【発明の開示】
【課題を解決するための手段】
【０００６】
本発明は、酸化反応に有用な触媒である。この触媒は、チタンゼオライト、遷移金属、およびポリマーを含み、チタンゼオライトまたは遷移金属のうちの少なくとも一方がポリマーの薄膜内にカプセル化されている。この触媒は、調製および使用が容易であり、回収および再使用が容易であり、またさまざまの重要な酸化方法において良好な転化率をもたらす。したがって、本発明は、水素、酸素および触媒の存在下に有機化合物を酸化することを含む方法であって、遷移金属がその場で過酸化水素の生成を触媒する方法を含む。
【０００７】
１つの例では、ポリマーカプセル化したパラジウム触媒およびそれに混合されたチタンゼオライトの存在下に、プロピレンが水素および酸素と反応して、酸化プロピレンを生成する。驚くべきことに、ポリマーによるパラジウムのカプセル化は、触媒がその場で過酸化水素を生成することに殆ど、または全くマイナスの影響を与えない。さらに、チタンゼオライトのカプセル化のためにホスフィン−官能基化されたポリマーを使用すると、プロパンの形成（プロピレンの水素化による）の予期しなかった価値ある削減が達成され、したがって酸化プロピレンに対する選択性が高まる。
【発明を実施するための最良の形態】
【０００８】
本発明の触媒は、チタンゼオライトを含む。チタンゼオライトは、骨格にチタン原子が組み込まれている、結晶性合成ケイ酸塩またはアルミノケイ酸塩として特徴づけられる。使用されるチタンゼオライトの選択は、多くの要素、特にそれが触媒する有機反応のタイプおよび反応物質の正体に左右される。例えば、オレフィンのエポキシ化において、ゼオライトの選択は、エポキシ化されるオレフィンのサイズおよび形状に左右される。オレフィンが、例えばエチレン、プロピレン、または１−ブテンのように低級オレフィンの場合、例えばチタンケイ酸塩のような比較的小さな細孔のチタンゼオライトを使用することが好ましい。オレフィンがプロピレンの場合、ＴＳ−１が特に好ましい。例えばシクロヘキセンのような嵩張ったオレフィンについては、ゼオライトベータと同形の構造を有する、例えばチタンゼオライトのようなより大きな細孔のチタンゼオライトが好ましい。
【０００９】
特に好ましいチタンゼオライトには、一般にチタンシリカライトと呼ばれているモレキュラーシーブの種類、特にＴＳ−１（ＺＳＭ−５と類似するトポロジーを有する）、ＴＳ−２（ＺＳＭ−１１と類似するトポロジーを有する）、およびＴＳ−３が含まれる。また、ゼオライトベータ、モルデナイト、ＺＳＭ−４８、ＺＳＭ−１２、およびＭＣＭ−４１と同形の骨格構造を有するチタンゼオライトも適当である。好ましいチタンゼオライトは、少量のホウ素、鉄、アルミニウムなどが存在してもよいが、格子骨格にチタン、ケイ素、および酸素以外の元素を全く含まない。例えばＴＳ−１のようなチタンケイ酸塩が最も好ましい。ＴＳ−１は、あらゆる公知の方法によって製造することができる。例えば米国特許第４，４１０，５０１号およびＪ．Ｃｈｅｍ．Ｓｏｃ．Ｃｈｅｍ．Ｃｏｍｍｕｎ．（１９９５）１５５頁を参照されたい。
【００１０】
触媒は、遷移金属を含む。適当な遷移金属は、第７〜１１族にある。例えば、その最初の例には、ＭｎからＣｕまでの遷移金属が含まれる。好ましい遷移金属は、Ｒｅ、Ａｕ、および第８〜１０族の金属である。特に好ましいものは、Ｒｅ、Ｆｅ、Ｒｕ、Ｃｏ、Ｒｈ、Ｉｒ、Ｎｉ、Ｐｄ、Ｐｔ、Ａｇ、およびＡｕである。過酸化水素を作るために水素ガスと酸素ガスとの反応を触媒することができる限り、遷移金属は、あらゆる適当な形態で存在することができる。例えば、それは、遊離金属（例えば、ＰｔまたはＰｄ金属）として、金属の混合物（例えば、Ｐｄ−Ａｕ、Ｐｄ−Ｐｔなど）として存在し得るか、または、１種以上の金属と他の配位子を組み入れた錯体（例えばＰｔＣｌ2、Ｐｄ（ＮＨ3）4Ｃｌ2、トリス（ベンジリデンアセトン）ジパラジウム（０）、またはテトラキス（トリフェニルホスフィン）パラジウム（０））の一部であり得る。遷移金属または遷移金属錯体は、ポリマー中にカプセル化される前に、シリカ、アルミナ、炭素、ゼオライト（例えば、チタンシリカライト）、粘土、例えば架橋されているポリスチレンのような有機ポリマー、またはその他の支持体上に担持させることができる。使用に適した遷移金属供給源の他の例には、Ｐｄ／Ｃ、Ｐｔ／Ｃ、Ｐｄ／シリカ、Ｐｄ／アルミナ、Ｐｄ／シリカライト、Ｐｄ／Ｙ−ゼオライト、Ｐｄ／カオリン、Ｐｄ／ＺＳＭ−５、ＴＳ−１上のＰｄ、ＴＳ−１上のＰｔ、ＴＳ−１上のＰｄ−Ｐｔ、ＰｄＣｌ2、ＰｔＣｌ2、Ｐｄ（ＮＨ3）2Ｃｌ2、ＰｄＢｒ2、Ｐｄ（ＮＯ3）2、パラジウム（II）アセテート、テトラキス（アセトニトリル）パラジウム（II）ビス（テトラフルオロボレート）、テトラキス（アセトニトリル）パラジウム（II）ビス（ヘキサフルオロホスフェート）、ＨＡｕＣl4、Ａｕ2Ｏ3、ＲｈＣｌ3、ＩｒＣｌ3などが含まれる。
【００１１】
チタンゼオライトまたは遷移金属の少なくとも一方をポリマーでカプセル化する。「カプセル化」とは、チタンゼオライト、遷移金属、またはその両方がポリマー中に組み込まれ、ポリマー薄膜層によって囲まれることを意味する。したがって、カプセル化は、ポリマー被膜の中にゼオライト、遷移金属、またはその両方の捕捉を含む。ポリマーでカプセル化されている触媒と相互作用するために、反応物質はポリマー被覆に浸透しなければならない。
【００１２】
触媒を作製する際の使用に適したポリマーは、１種以上の重合性モノマーの、フリーラジカル重合、イオン性重合、または配位重合によって製造されるホモポリマーまたはランダムおよびブロックコポリマーである。一般に、ポリマーは、付加重合または縮合重合によって製造される天然または合成のポリマーである。この例には、ポリスチレン、ポリオレフィン、ポリウレア、ポリアクリル酸、ポリウレタン、ポリエステル、ポリアミド、フッ素化ポリマー、多糖類、ポリペプチド、ポリヌクレオチドなど、およびこれらの混合物が含まれる。特に好ましいものは、ポリスチレン、ポリオレフィン、ポリアクリル酸、およびポリウレアである。ポリマーは、バルク重合法、溶液重合法、懸濁または乳化重合法によって生成することができる。ポリマーは、炭化水素でもよく、または例えばヒドロキシル、アミン、ホスフィン、ホスフィン酸化物、アルシン、硫黄、硫黄酸化物、フルオロアルキル、アルコキシ、シラン、シロキシ、カルボキシなどの官能基を組み入れることもできる。
【００１３】
ポリマー中に遷移金属およびチタンゼオライトをカプセル化するのに適した方法が多くある。これらの技法の幾つかは、味をマスクし、保存安定性を与え、または標的に薬物を送達するために医薬品をカプセル化するのに使用されており、他のものは固形殺虫剤粒子をカプセル化するために使用されている。好適な技法は、例えばスプレー乾燥、スプレー冷却、スプレー塗装、相分離およびコアセルベーション、射出処理被覆、流動化浸漬塗装、ドライオンドライ塗装、溶融押出、蒸着、インサイチュ界面重合を含めたインサイチュ重合などを包含する。これら等のマイクロカプセル化の技法は、Ｍｉｃｒｏｃａｐｓｕｌｅｓ  ａｎｄ  Ｎａｎｏｐａｒｔｉｃｌｅｓ  ｉｎ  Ｍｅｄｉｃｉｎｅ  ａｎｄ  Ｐｈａｒｍａｃｙ，Ｍ．Ｄｏｎｂｒｏｗ，Ｅｄ．，１〜１４頁の序章およびその引用文献、ならびにＧ．Ｂｅｅｓｔｍａｎ．“Ｍｉｃｒｏｅｎｃａｐｓｕｌａｔｉｏｎ  ｏｆ  Ｓｏｌｉｄ  Ｐａｒｔｉｃｌｅｓ，”Ｃｏｎｔｒｏｌｌｅｄ−Ｒｅｌｅａｓｅ  Ｄｅｌｉｖｅｒｙ  Ｓｙｓｔｅｍｓ  ｆｏｒ  Ｐｅｓｔｉｃｉｄｅｓ（１９９９），Ｈ．Ｓｃｈｅｒ，Ｅｄ．，３１〜５４頁に記載されている。米国特許第６，１５６，２４５号も参照されたい。
【００１４】
相分離／コアセルベーションによるポリマーカプセル化は、１つの好ましい技法である。好適な手法は、小林らによって例示されている（ポリマーカプセル化剤としてのポリスチレンについては、Ｃｈｅｍ．Ｃｏｍｍｕｎ．（２００３）４４９頁およびこの中に引用されている参考文献；Ａｎｇｅｗ．Ｃｈｅｍ．，Ｉｎｔ．Ｅｄ．４０（２００１）３４６９頁；Ｊ．Ａｍ．Ｃｈｅｍ．，Ｓｏｃ．１２０（１９９８）２９８５頁を参照）。Ｚａｉｒｏ  Ｇｉｊｕｔｓｕ  ３（１９８５）２９頁およびＪ．Ａｐｐｌ．Ｐｏｌｙｍ．Ｓｃｉ．８９（２００３）１９６６も参照）。
【００１５】
特に好都合なコアセルベーション手法、すなわち小林の方法の変形法においては、ポリスチレンを、温シクロヘキサンに溶解する。遷移金属、チタンゼオライトまたは両方を溶解させるか、または混合物中に懸濁させる。０℃までゆっくりと冷却すると、相分離およびカプセル形成が起こる。マイクロカプセルを硬化させるためにヘキサンを加え、マイクロカプセルはその後単離して、洗浄し、そして乾燥させる。
【００１６】
インサイチュ重合は、もう１つの好ましい技法である。遷移金属、チタンゼオライト、または両方を、モノマー、開始剤、およびその他の成分を含む反応媒体中に溶解させるか、または懸濁させ、そして重合を進行させて、ポリマーでカプセル化された触媒を生成する。モノマーは、親水性（例えばＮ，Ｎ−ジメチルアクリルアミド）、疎水性（例えばスチレン）またはこれらの組合せであってもよい。好適な技法は、バルク重合、乳化重合、懸濁重合、および界面重合である。
【００１７】
１つの界面法は、ポリウレアでカプセル化された遷移金属の調製について、Ｌｅｙらによって例示されている（Ｃｈｅｍ．Ｃｏｍｍｕｎ．（２００２）１１３２頁および１１３４頁；およびＣｈｅｍ．Ｃｏｍｍｕｎ．（２００３）６７８頁）。この例において、重合性モノマーおよび遷移金属供給源を含む有機相を、乳化剤および／または安定剤を含む水相に懸濁させる。重合が起こり、界面においてマイクロカプセルの壁が形成される。マイクロカプセルを生成するインサイチュ重合のもう１つの例については、Ａｄｖ．Ｐｏｗｄｅｒ  Ｔｅｃｈｎｏｌ．１３（２００２）２６５頁を参照されたい。
【００１８】
もう１つのインサイチュ重合の例において、溶解または懸濁されている遷移金属供給源またはチタンゼオライトの存在下で、スチレンまたはスチレンと他のエチレン性モノマーとの混合物を、よく知られた技法によって水性懸濁体中において重合させる。生成したポリマービーズは、カプセル化されている遷移金属、チタンゼオライトまたは両方を組み入れていて、本発明の方法による酸化触媒として使用に好適である。
【００１９】
もう１つの好ましい方式においては、ポリマーは、フッ素化モノマーの繰り返し単位を組み入れている。特に好ましいものは、フッ素化アルコールをアクリルエステル前駆体と反応させることによって作られたフッ素化モノマーである。これらおよびその他の好適なフッ素化モノマーは、従前より知られている（Ｃｈｅｍ．Ｃｏｍｍｕｎ．（２００２）７８８頁；Ｔｅｔｒａｈｅｄｒｏｎ  ５８（２００２）３８８９頁、Ｏｒｇ．Ｌｅｔｔｅｒｓ  ２（２０００）３９３頁、Ｐｏｌｙｍ．Ｄｅｇｒａｄ．Ｓｔａｂ．６７（２０００）４６１頁；およびＣｈｅｍ．Ｃｏｍｍｕｎ．（２０００）８３９頁を参照）。例えば、トリフルオロエチルメタアクリレート（メタアクリロイルクロライドとトリフルオロエタノールから）とスチレンとの重合は、フッ素化コポリマーを与える。ポリマーによるカプセル化は、その場あるいはその後に、相分離／コアセルベーションによって実行することができる。
【００２０】
本発明のポリマーでカプセル化されている触媒は、その場で過酸化水素が生成される多種多様の酸化を促進させるのに有益である。したがって、本発明は、水素、酸素、および前記の本発明のポリマーでカプセル化されている触媒の存在下に有機化合物を酸化することを含む方法を包含する。好適な酸化方法には、アレーンのフェノールへのヒドロキシル化またはフェノールのカテコールへのヒドロキシル化（Ａｎｇｅｗ．Ｃｈｅｍ．，Ｉｎｔ．Ｅｄ．，４２（２００３）４９３７頁；Ｊ．Ｃｈｅｍ．Ｓｏｃ．Ｃｈｅｍ．Ｃｏｍｍｕｎ．（１９９２）１４４６頁；およびＡｐｐｌ．Ｃａｔａｌ．Ａ  ２２１（２００１）６３頁）を参照）、アルカンの例えばアルコールおよびケトンのような酸化生成物への酸化（Ｓｃｉ．Ｔｅｃｈ．Ｃａｔａｌ．（１９９４）３１頁）、オレフィンのエポキシ化（Ａｐｐｌ．Ｃａｔａｌ．Ａ  ２２１（２００１）６３頁；Ｓｃｉ．Ｔｅｃｈ．Ｃａｔａｌ．（１９９４）３１頁）、チオエーテルの酸化（Ｓｙｎｌｅｔｔ．（１９９５）２８９頁）シクロヘキサノンのアンモ酸化（Ａｐｐｌ．Ｃａｔａｌ．Ａ  ２２１（２００１）６３、３５９頁）バイヤー−ビリガー酸化反応（Ｃａｔａｌ．Ｌｅｔｔｅｒｓ  ４０（１９９６）４７頁）、およびその他の重要な変換が含まれる。一般的な概説については、Ｓｙｎｌｅｔｔ．（１９９５）２８９頁を参照されたい。
【００２１】
場合によっては、酸化方法は、溶剤の存在下に実施される。溶剤の選択は、酸化方法のタイプ、反応物質および生成物の溶解度、反応条件、装置のタイプ、およびその他の要素を含めた多くの因子に左右される。好適な溶剤には、例えば、水、アルコール、水／アルコール混合物、酸化炭化水素（エステル、ケトン、エーテル、または同様のもの）、脂肪族および芳香族炭化水素、液体または超臨界の二酸化炭素、アミド、スルホキシドなどが、ならびにこれらの混合物が含まれる。好ましい溶媒は、水、アルコール、二酸化炭素、およびこれらの混合物である。
【００２２】
１つの好ましいその場での酸化方法において、有機化合物はオレフィンであり、酸化生成物はエポキシドである。特に好ましい方法において、オレフィンはプロピレンであり、エポキシドは酸化プロピレンである（後記の実施例１〜１１および表１を参照）。チタンゼオライトおよびその場で生成された過酸化水素を用いてプロピレンから酸化プロピレンを製造する技法は、従前より知られている；例えば米国特許第５，９７３，１７１号、第６，００５，１２３号、第６，０６３，９４２号、第６，３１０，２２４号、第６，４０３，８１５号および第６，４９８，２５９号を参照されたい。
【００２３】
もう１つの好ましい酸化方法においては、有機化合物がチオエーテルであり、酸化生成物がスルホキシド、スルホン、またはこれらの混合物である。チオエーテルの酸化は、燃料流体中の硫化物含有不純物を、燃料からもっと容易に除去される、より極性の成分に変換するのに有用である。後記の実施例１５は、この方法を例示する。
【００２４】
アルカンのアルコール、ケトン、またはその他の酸化生成物への酸化は、本発明のもう１つの好ましい酸化方法である。この方法は、酸化生成物が、官能基化されていない炭化水素と比較して通常高価なので有用である。実施例１６は、ポリマーでカプセル化されているＴＳ−１上担持パラジウムの存在下にペンタンがどのように酸化され、Ｃ５ケトンとアルコールとの混合物を与えるかを示す。
【００２５】
その他の有機化合物もまた本発明の過酸化水素およびポリマーでカプセル化された触媒を使用して効果的に酸化することができる。したがって、本発明はアレーンのフェノールへの酸化、フェノールのカテコールへの酸化、ケトンのエステルまたはラクトンへの酸化、オキシムを製造するためのアンモニアまたはアミンの存在下でのアルデヒドまたはケトンのアンモ酸化（例えばシクロヘキサノンのシクロヘキサノンオキシムへの変換）およびチタンケイ酸塩が触媒として作用する、公知の他の酸化を包含する（Ｓｙｎｌｅｔｔ（１９９５）２８９頁を参照）。
【００２６】
チタンゼオライトおよび遷移金属のポリマーでのカプセル化は、多くの利益を提供する。第１に、ポリマーでのカプセル化は、チタンゼオライトおよび遷移金属の回収を容易にする。粉末形態で使用される場合、チタンゼオライトまたは細分化された金属は、好ましくないことにフィルターを詰まらせ、反応系中に移行する可能性がある。これは、触媒をペレットに変えることによって、または触媒をスプレー乾燥することによって粒子のサイズを大きくすることで改善されることもあるが、そのような技法は、費用がかかる。ポリマーでのカプセル化によって、通常の濾過方法によって粒子を回収するのが容易になる（後記の実施例１７、比較例１８、および表２を参照）。さらに、回収されたポリマーでカプセル化されたチタンゼオライトおよび遷移金属は、さらなる処理をすることなく、多くの場合使用することができる。
【００２７】
驚くべきことに、パラジウムまたはチタンケイ酸塩上のパラジウムのポリマーでのカプセル化は、触媒がその場で過酸化水素を生成できることに殆ど、または全くマイナスの影響を与えない。プロピレンのエポキシ化は、円滑に進行し、酸化プロピレンの良好な収率を与える（後記の実施例１〜７および比較例１２〜１４、表１を参照）。ホスフィン−官能基化されたポリマーが、チタンゼオライトのカプセル化に使用される場合、プロパン形成において予期しないそして価値ある減少が観察された（実施例８〜１１および表１を参照）。実施例１１に示されるように、ホスフィン−官能基化は、この方法において高い比率でＨ2を使用することを可能にし、これがプロパン形成を比較的低いレベルに保持しながらＰＯＥ収率の上昇をもたらす（実施例１０と対比）。
【００２８】
要するに、ポリマーでカプセル化された遷移金属およびチタンゼオライトは、製造し、使用するのが容易であり、これらは回収するのも、再使用するのも容易であり、通常チタンゼオライトが触媒として作用し、その場で生成される過酸化水素を酸化剤として使用するさまざまの酸化方法において良好な結果を与える。
【実施例】
【００２９】
以下の実施例は、本発明を単に例示するものである。当業者であれば、多くの変形が本発明の趣旨および特許請求の範囲内にあることを理解するであろう。
【００３０】
ポリマーでカプセル化された触媒の調製
【００３１】
実施例Ａ
ポリスチレンでカプセル化された（ＴＳ−１上のＰｄ）の調製
超音波浴を使用して５０℃でシクロヘキサン（６０ｇ）中にポリスチレンビーズ（３．０ｇ）を溶解させる。この温かい溶液のサンプル（１０．５ｇ）をチタンケイ酸塩上の粉末化パラジウム（２．０ｇ、比較例Ｈに記載されているように製造されたＴＳ−１上の０．１５重量％Ｐｄ）と合わせ、１時間、５０℃で混合する。この混合物を０℃に冷却すると、コアセルベーションが起こる。カプセルを硬化させるためにヘキサン（２０ｇ）を加える。液体部分を注ぎ出し、そして固体をヘキサン（８０ｇ）に再懸濁させる。この混合物を約１分間均質化し、液体部分を注ぎ出す。固体を真空下に４０℃で約１時間乾燥させる。その後、この固体をメタノール（８０℃）で洗滌し、真空下に一晩乾燥させる。収量：２．１９ｇ、Ｐｄ：０．０８重量％、Ｔｉ：１．７重量％。生成物は、約８０重量％のＴＳ−１を含む。
【００３２】
実施例Ｂ
ポリスチレンでカプセル化されたＰｄの調製
４０℃でシクロヘキサン（２０ｍＬ）中にポリスチレンビーズ（１．０ｇ）を溶解させる。テトラキス（トリフェニルホスフィン）パラジウム（０）（アルドリッチ製、０．２ｇ）を加えると、透明な溶液が生ずる。この混合物を０℃に冷却すると、コアセルベーションが起こる。カプセルを硬化させるためにヘキサン（５０ｍＬ）を加える。液体部分を注ぎ出し、そして固体を真空下に４０℃で乾燥させる。使用する前に乾燥固体を粉末に磨砕する。Ｐｄ：０．９６重量％、Ｐ：１．１９重量％、モル比Ｐ／Ｐｄ：４．２６。
【００３３】
実施例Ｃ
ポリスチレンでカプセル化されたＰｄの調製
１リットルのガラス製反応器にポリスチレンビーズ（１０．０ｇ）を仕込み、続いてシクロヘキサン（１９０ｇ）を仕込む。この反応器をヘリウムで４回パージさせる。ポリマーを溶解させるためにこの混合物を１〜２時間かけて４０〜５０℃に加熱する。テトラキス（トリフェニルホスフィン）パラジウム（０）（シクロヘキサン約１０ｇ中に１．０ｇが懸濁されている）を注射器によって加え、この混合物が室温まで冷えるように２時間混合を継続し、そして一晩冷却する。この凍った混合物にヘキサン（４００ｍＬ）を加え、数分間均質化させ、液体部を注ぎ出す。この操作をさらにヘキサン（２００ｍＬ）で繰り返し、回収された固体を真空下に４０℃で１〜２時間乾燥させる。乾燥された固体をガラス製反応器に戻す。反応器にヘリウムをパージさせ、メタノール（１３５ｇ）を加える。室温で１〜２時間混合後にこの混合物をヘリウムの下で一晩放置する。
【００３４】
この混合物を窒素下で加圧濾過し、固体をメタノール（３×７５ｍＬ）で洗滌する。４０℃で１〜２時間真空乾燥後に、ポリマーでカプセル化されたパラジウム錯体を回収する。収量：８．６０ｇ；Ｐｄ：０．９２重量％；Ｐ：０．７７重量％；Ｐ／Ｐｄ：２．９。
【００３５】
実施例Ｄ
ポリスチレンでカプセル化された（ＴＳ−１上のＰｄ）の調製
１リットルのガラス製反応器においてシクロヘキサン（１４０ｇ）中にポリスチレンビーズ（７．０ｇ）を４５〜５０℃で１〜２時間かけて溶解させる。シクロヘキサン（約８ｇ）中に懸濁されたテトラキス（トリフェニルホスフィン）パラジウム（０）（９２８ｍｇ）を加える。ＴＳ−１（１４．０ｇ、５５０℃で焼成）を加え、４５〜５０℃で混合を継続する。この混合物を室温にゆっくりと冷やし、冷たいヘキサン（約４００ｍＬ）を加える。完全に混合した後、液状部分を注ぎ出す。固体を追加のヘキサンで洗滌後、均質化して、濾過する。回収された固体を４０℃で真空下に乾燥して、細かな粉末に粉砕する。収量：２０．２ｇ；Ｐｄ：０．３１重量％；Ｔｉ：０．８８重量％、Ｐ：０．２４重量％；モル比Ｐ／Ｐｄ：２．６６。
【００３６】
実施例Ｅ
ポリスチレンでカプセル化された（ＴＳ−１上のＰｄ）の調製
１リットルのガラス製反応器においてシクロヘキサン（１４０ｇ）中にポリスチレンビーズ（７．０ｇ）を４５〜５０℃で１〜２時間かけて溶解させる。シクロヘキサン（約８ｇ）中に懸濁されたテトラキス（トリフェニルホスフィン）パラジウム（０）（４６３ｍｇ）をヘリウム下に保持されている反応器に加える。シクロヘキサン（１０ｇ）中に懸濁されているＴＳ−１（１４．０ｇ）を加え、４５〜５０℃で２時間混合を継続する。この混合物を室温にゆっくりと冷やし、一晩冷却する。
【００３７】
冷たいヘキサン（２００ｇ）を加え、液状部分を注ぎ出す。追加のヘキサン（２００ｇ）を加え、均質化して、液体を注ぎ出す。回収された固体を４０℃で真空下に乾燥して、細かな粉末に粉砕する。
【００３８】
その粉末をメタノール（３４７ｇ）中に再懸濁させ、窒素下で１〜２時間攪拌する。この混合物を濾過し、固体を再び真空下に乾燥させる。収量：２０．４ｇ；Ｐｄ：０．１６重量％；Ｐ：０．０６３重量％；Ｔｉ：１．４１重量％；モル比Ｐ／Ｐｄ：１．３５。
【００３９】
実施例Ｆ
Ｐｈ2Ｐ−官能基化されたポリマーでカプセル化された（ＴＳ−１上のＰｄ）の調製
１リットルのガラス製反応器においてテトラヒドロフラン（７０ｇ）中にｐ−スチルジフェニルホスフィン（２０ｇ、０．０７０モル）、スチレン（２５ｇ、０．２４モル）およびＮ，Ｎ−ジメチルアクリルアミド（１９．８ｇ、０．２０モル）を溶解する。テトラヒドロフラン（２．５ｇ）中のアゾビスイソブチロニトリル（ＡＩＢＮ、０．６ｇ）の溶液を注入する。攪拌された混合物に窒素を十分にパージさせた後、これを８０℃に５．５時間加熱する。反応器を冷却し、内容物を除去する。揮発分を除去すると、目的のホスフィン−官能基化された三元ポリマーが得られる。Ｔｇ＝１０７℃；最大分子量＝２３，０００；Ｍｎ＝１３，５７０；Ｍｗ＝２２，８９０；Ｍｗ／Ｍｎ＝２．４０。
【００４０】
三元ポリマーのサンプル（２．０ｇ）およびテトラキス（トリフェニルホスフィン）パラジウム（０）（６９ｍｇ）をテトラヒドロフラン（１６ｇ）中に溶解させる。この溶液にＴＳ−１（４．２ｇ）を混ぜ入れ、そして真空下に４５℃に加熱することによって揮発分を除去する。収量：６．１２ｇ；Ｐｄ：０．０９重量％；Ｐ：１．５重量％；Ｎ：１．１重量％。
【００４１】
実施例Ｇ
Ｐｈ2Ｐ−官能基化されたポリマーでカプセル化された（ＴＳ−１上のＰｄ）の調製
１リットルのガラス製反応器においてトルエン（１００ｍＬ）中にｐ−スチルジフェニルホスフィン（１６ｇ）を溶解する。４−ｔ−ブチルスチレン（６０ｇ）を加え、この混合物に窒素ガスをパージさせる。トルエン（４ｇ）のアゾビスイソブチロニトリル（ＡＩＢＮ、０．５ｇ）の溶液を注入し、攪拌された混合物を８５℃に約４．５時間加熱する。反応器を冷却し、内容物を除去する。コポリマー溶液の収量：１５６ｇ、固形分重量％：４３．０。
【００４２】
コポリマー／トルエン溶液のサンプル（４．６６ｇ、コポリマー約２．０ｇ）にテトラキス（トリフェニルホスフィン）パラジウム（０）（１３２ｍｇ）を合わせ、この混合物を４０℃で３０分間加熱すると、透明な深黄色溶液が得られる。この溶液にＴＳ−１（６．０ｇ）を混ぜ入れ、そして真空下に４５℃に加熱することによって揮発分を除去する。回収された触媒は、暗黄色の粉末である。収量：７．８９ｇ；Ｐｄ：０．１４重量％；Ｔｉ：１．６重量％；Ｓｉ：３１重量％。
【００４３】
比較例Ｈ
ＴＳ−１上のＰｄ０．２重量％の調製
ＴＳ−１（５００ｇ、５５０℃において空気中で焼成；Ｔｉ２．１重量％）を脱イオン化水（７００ｍＬ）中でスラリー化する。テトラアミン−パラジウム（ＩＩ）塩化物（脱イオン化水３５ｇ中の２．５ｇ）を２０分かけて混合しながら加える。スラリーを含む丸底フラスコを水浴（３０℃）中で２時間、約３０ｒｐｍで回転させる。スラリーを加圧濾過する；ケーキを脱イオン化水（４００ｍＬ）中に再スラリー化し、そして再濾過する。洗滌工程を４回繰り返す。固体を一晩空気乾燥し、その後、恒量になるまで５０℃で２４時間真空下に乾燥する。Ｐｄ：０．１５重量％；Ｔｉ：２．２重量％；Ｃｌ：＜２０ｐｐｍ。
【００４４】
比較例Ｊ
ＴＳ−１上のＰｄ０．１１重量％の調製
ＴＳ−１粉末（８．４９ｇ、０．２ミクロン、Ｔｉ１．６重量％、５５０℃において空気中で焼成）を脱イオン化水（１２ｇ）中でスラリー化する。テトラアミン−パラジウム（ＩＩ）硝酸塩（さらに脱イオン化水１．０ｇで希釈されている、Ｐｄ５．３７重量％を含む水溶液０．１７８ｇ）を１分かけて混合しながら加える。スラリーをロータリーエバポレーターに投入し、３０℃で１０分間スラリーを混合する。５％の水酸化アンモニウム水溶液でｐＨを７．４に調整する。スラリーをさらに３０分間回転させ、再びそのｐＨを７．４に調整する。スラリーを濾過する。フィルターケーキを脱イオン化水（１５ｇ）に再スラリー化させ、濾過することによって３回洗滌する。固体は、その後一晩空気乾燥し、そして真空オーブン中において５０℃で６時間乾燥する。Ｐｄ：０．１１重量％；Ｔｉ：１．５重量％。
【００４５】
乾燥された固体を２３℃から１１０℃に１０℃／分で加熱し、１１０℃で２時間保持し、その後、３００℃に２℃／分で加熱し、３００℃で４時間保持することによって空気中でオーブン焼成する。その後、焼成した固体を石英管へ移し、５０℃に加熱し、窒素（１００ｃｍ3／分）中で４時間、水素５容量％で処理する。水素処理後、窒素を固体中に１時間通過させ、その後２３℃に冷却する。
【００４６】
実施例１〜１１および比較例１２〜１４
プロピレンのエポキシ化−一般的方法
最初に脱イオン化水（９００ｇ）中にアンモニウム２水素リン酸塩（ＮＨ4Ｈ2ＰＯ4、１１．５ｇ）を溶解させ、３０％アンモニウム水溶液をｐＨ＝６になるまで加えることによって緩衝溶液（０．１Ｍ、ｐＨ＝６）を調製する。その後、溶液の容量を脱イオン化水で正確に１０００ｍＬになるまで増やす。
【００４７】
３００ｍＬのステンレススチール反応器に表１に示される触媒（表に示されるように時折ＴＳ−１と混合した触媒Ａ〜Ｈ）、緩衝溶液の一部（１３ｇ）およびメタノール（１００ｇ）を仕込む。反応器中で３００ｐｓｉｇを与えるように、反応器に水素（２％）、酸素（４％）、プロピレン（５％）、メタン（０．５％）および窒素（８８．５％）を仕込む。供給ガスを１．６０Ｌ／分（２３℃、１気圧で）で連続的に通しながら、反応器中において圧力を最低３００ｐｓｉｇに維持する。実験中、反応器中の溶剤レベルを一定に維持するために酸素、窒素およびプロピレン供給を、メタノール（１．５Ｌ）を含む２Ｌのステンレススチール製の「サチュレーター」容器を通過させる。攪拌された反応混合物を６０℃に加熱し、ガス状流出物をオンラインのガスクロマトクラフィによって１時間毎に分析する。試験（１８時間）の終わりに液体をＧＣによって分析する。結果は表１に出ている。
【００４８】
実施例１５
２−メチルチオフェンのその場での酸化
１００ｍＬのＰａｒｒ反応器にポリスチレンでカプセル化された、ＴＳ−１上担持Ｐｄ（触媒Ａ、１００ｍｇ）、メタノール（１８ｇ）、脱イオン化水（２．０ｇ）および２−メチルチオフェン（４３ｍｇ）を仕込む。反応器を閉じて、窒素で加圧し、１気圧で排気する。その後、反応器を水素で（１００ｐｓｉｇに）加圧し、続いて窒素中の酸素（４％）の混合物で合計１２９２ｐｓｉｇになるように加圧する。反応器を６０℃に加熱し、１時間反応させる。反応混合物を２３℃に冷却し、液体クロマトグラフィによって分析する。分析は２−メチルチオフェンの２−メチルチオフェンオキシド（スルホキシド）を含む酸化生成物への変換が２５％であることを示している。
【００４９】
実施例１６
ペンタンのインサイチュ酸化
１００ｍＬのＰａｒｒ反応器にポリスチレンでカプセル化されたＴＳ−１上のＰｄ（触媒Ａ、２００ｍｇ）、ｔ−ブチルアルコール（２０ｇ）、およびｎ−ペンタン（２００ｍｇ）を仕込む。反応器を閉じて、窒素で加圧し、１気圧で排気する。その後、反応器を水素で（１００ｐｓｉｇに）加圧し、続いて窒素中の酸素（４％）の混合物で合計１２９２ｐｓｉｇになるように加圧する。反応器を６０℃に加熱し、２時間反応させる。反応混合物を２３℃に冷却し、ガスクロマトグラフィによって分析する。分析はｎ−ペンタンの２−ペンタノン、３−ペンタノン、２−ペンタノールおよび３−ペンタノールを含む酸化生成物への変換が４％であることが示している。
【００５０】
【表１】
2007528296.tif 000002
【００５１】
実施例１７および比較例１８
濾過性の比較
ポリスチレンでカプセル化されたＰｄ／ＴＳ−１の濾過性をＰｄ／ＴＳ−１粉末と比較する。固形分１重量％を含むメタノール／水（容量で８：２、５０ｍＬ）中の触媒ＥまたはＨの混合物を調製する。この混合物を２μｍフィルターに通して３２０ｐｓｉｇで濾過し、２０ｍＬおよび４０ｍＬのサンプルを集めるのに要する時間を記録する。結果は、表２に出ている。
【００５２】
この結果は、Ｐｄ／ＴＳ−１粉末（比較例１８）はフィルターをふさぐ傾向があり、長々とした濾過になる。ポリマーでのカプセル化は、反応混合物から容易に回収されるチタンゼオライト上担持Ｐｄ酸化触媒を製造する、容易で安価な方法を提供する。
【００５３】
【表２】
2007528296.tif 000003
【００５４】
前述の実施例は、例示としてのみしか意味がない。次の特許請求の範囲が本発明を画定する。
【国際調査報告】
2007528296.tif 000004
2007528296.tif 000005
2007528296.tif 000006